(57)【特許請求の範囲】
【請求項１】
プラスチックフイルムの片面に、離型層、機能性層、反射防止層、ハードコート層、接着層が順次形成されている反射防止用転写フイルムにおいて、機能性層が防汚性及び耐擦傷性を有するアルコキシシラン層であること、及び反射防止層が機能性層側からＳｉＯｙ（ｙ＝１．６〜２．０）層、ＳｉＯｘ（ｘ＝０．８〜１．５）層が順次形成されたものであることを特徴とする反射防止用転写フイルム。
【請求項２】
離型層がメラミン系樹脂層である請求項１記載の反射防止用転写フイルム。
【発明の詳細な説明】
【０００１】
【発明の属する技術分野】
本発明は、反射防止用転写フイルムに関し、さらに詳細には液晶用フロントパネル、ディスプレイ前面板、フロントライト用導光板、携帯電話の窓、ショーウインドウ等に使用でき、転写により、優れた防汚性、耐擦傷性、及び反射防止性を付与することができる反射防止用転写フイルムに関する。
【０００２】
【従来の技術】
従来、液晶用フロントパネル等に使用して、転写により反射防止性を付与することができる反射防止用転写フイルムが知られている。
例えば、特開平８−２４８４０４号公報には、プラスチックフイルムに直接又は離型層を介して反射防止層、必要によりハードコート層、接着層を順次形成した反射防止用転写箔が記載されており、さらに実施例には反射防止層が二酸化ケイ素、二酸化チタンの２層からなる反射防止用転写箔の記載もある。
【０００３】
【発明が解決しようとする課題】
しかし、特開平８−２４８４０４号公報に記載の従来の反射防止用転写箔には、以下に示す欠点があった。
［１］離型層と反射防止層との間に防汚性を有する層が形成されていないので、反射防止用転写箔を被転写物に転写した場合、転写後の被転写物の最表層には反射防止層が形成されているので、全く防汚性を有するものではなかった。
［２］さらに、転写後の被転写物の最表層には反射防止層が剥き出しになっているので、反射防止層に容易に傷がつき、反射防止性が低下してしまう欠点があった。
［３］仮に、防汚性や耐擦傷性を付与しようとすると、転写後の被転写物の表面に防汚性を有する層や反射防止層を保護する保護層をわざわざ別工程で形成しなければならず、生産性が悪く、コストも高くなるという問題があった。
【０００４】
本発明は、上記すべての欠点を除去したものであり、転写により被転写物の表面に、反射防止性と共に、防汚性や耐擦傷性を同時に付与することが可能な反射防止用転写フイルムを提供するものである。
【０００５】
【課題を解決するための手段】
（１）本発明は、プラスチックフイルムの片面に、離型層、機能性層、反射防止層、ハードコート層、接着層が順次形成されている反射防止用転写フイルムにおいて、機能性層が防汚性及び耐擦傷性を有するアルコキシシラン層であること、及び反射防止層が機能性層側からＳｉＯｙ（ｙ＝１．６〜２．０）層、ＳｉＯｘ（ｘ＝０．８〜１．５）層が順次形成されたものであることを特徴とする反射防止用転写フイルムである。
（２）本発明は、離型層がメラミン系樹脂層である上記（１）記載の反射防止用転写フイルムである。
【０００６】
本発明の反射防止用転写フイルムは、プラスチックフイルムの片面に、離型層、機能性層、反射防止層、ハードコート層、接着層が順次形成されている反射防止用転写フイルムにおいて、機能性層が防汚性及び耐擦傷性を有するアルコキシシラン層であること、及び反射防止層が機能性層側からＳｉＯｙ（ｙ＝１．６〜２．０）層、ＳｉＯｘ（ｘ＝０．８〜１．５）層が順次形成されたものであるので、本発明の反射防止用転写フイルムを使用して、被転写物の表面に転写すれば、被転写物に反射防止性と共に、防汚性はもちろん優れた耐擦傷性をも同時に付与することができるので、防汚性はもちろん耐擦傷性が必要な用途にも使用できる。
従って、転写後の被転写物の表面に防汚性を有する層や反射防止層を保護する保護層をわざわざ別工程で形成する必要がなく、生産性が向上しコストも高くならない。
【０００７】
本発明の反射防止用転写フイルムは、反射防止層の機能性層側に最も近い層が、ＳｉＯｙ層（ｙ＝１．６〜２．０）層で形成されているので、アルコキシシラン層との相乗効果により、被転写物に優れた耐擦傷性を付与することができる。
また、本発明の反射防止用転写フイルムは、機能性層がアルコキシシラン層で形成され、かつ反射防止層が機能性層側からＳｉＯｙ（ｙ＝１．６〜２．０）層、ＳｉＯｘ（ｘ＝０．８〜１．５）層が順次形成されたものであるので、耐擦傷性はもちろん、反射防止性も向上するので万全である。
【０００８】
【発明の実施の形態】
本発明の反射防止用転写フイルムに使用するプラスチックフイルムは、その片面に後で述べる、離型層、機能性層、反射防止層、ハードコート層、接着層を順次形成し、このようにした反射防止用転写フイルムを被転写物に転写した後は、離型層と共に剥離されるものである。
【０００９】
プラスチックフイルムの種類は、従来転写フイルムに使用されているプラスチックフイルムであれば特に制限はなく、ポリエチレンテレフタレートフイルム、ポリプロピレンフイルム、ポリカーボネートフイルム、ポリエチレンフイルム、ポリスチレンフイルム、ポリアミドフイルム、ポリブチルアクリレートフイルム等が使用でき、中でも、耐熱性や強度等の点からポリエチレンテレフタレートフイルムが好ましい。
また、プラスチックフイルムの離型層側には、離型層との密着性を向上する目的で、易接着処理やコロナ処理等のプライマー処理を施しても構わない。
【００１０】
プラスチックフイルムの厚さは、６〜１００μｍが好ましく、より好ましくは１２〜５０μｍである。
厚さが６μｍより薄いと、反射防止用転写フイルムの製造時や転写時に、該転写フイルムにしわ、カール、破れ等が発生するので好ましくない。
厚さが１００μｍより厚いと、転写時の熱の伝導が悪くなり、転写適性の悪化や作業性の低下を招くと共に、不経済であるので好ましくない。
従って、プラスチックフイルムの厚さは、しわ、カール、転写適性等の問題から６〜１００μｍが好ましく、１２〜５０μｍであればより万全である。
【００１１】
本発明の反射防止用転写フイルムに形成される離型層は、プラスチックフイルムと機能性層との間にあって、プラスチックフイルムと密着しかつ機能性層との界面で剥離する離型性を有し、転写後にはプラスチックフイルムと共に被転写物から剥離されるものである。
【００１２】
離型層に使用される樹脂は、プラスチックフイルムと密着しかつ機能性層であるアルコキシシラン層との界面で剥離する離型性を有するものであれば特に制限はなく、メラミン系樹脂、シリコーン系樹脂、フッ素系樹脂等が使用できるが、離型性の点からメラミン系樹脂がより好ましい。
【００１３】
離型層の厚さは、０．０１〜３μｍが好ましく、より好ましくは０．０５〜１μｍである。
厚さが０．０１μｍより薄いと、離型性が低下するので、反射防止用転写フイルムを転写後、プラスチックフイルムを剥離する際に、機能性層や反射防止層にクラックが発生したり、場合によっては剥離できなくなるので好ましくない。
厚さが３μｍより厚いと、離型性が良すぎていわゆる箔散りが発生するので好ましくない。
従って、離型層の厚さは、離型性の点から０．０１〜３μｍが好ましく、０．０５〜１μｍであればより万全である。
【００１４】
離型層の形成方法は、グラビアコート法、マイクログラビアコート法、リバースコート法、ダイコート法等の従来公知の方法が使用できる。
【００１５】
本発明の反射防止用転写フイルムの機能性層は、離型層上に形成され、防汚性及び耐擦傷性を有するものであって、該転写フイルムを被転写物に転写しプラスチックフイルムを剥離した後は、被転写物の最表層に形成され、反射防止層を汚れと共に擦り傷からも保護する役割を持つ。
ここで、上記防汚性とは機能性層の上に付いた汚れを容易に拭き取ることができる特性を言い、また上記耐擦傷性とは、機能性層に反射防止性を低下させる程度の傷が容易に入らない特性を言う。
さらに、機能性層は、機能性層上に形成される反射防止層の反射防止性に影響を与えないように、機能性層の屈折率、厚さ、透明性を反射防止層の構成により、適宜決定すれば良い。
特に屈折率については、機能性層側に最も近い反射防止層の屈折率と同程度としておけば、反射防止層の反射防止性に影響が少ないので好ましい。
【００１６】
機能性層に使用する樹脂は、アルコキシシランを主成分とした熱硬化タイプのものが、防汚性と耐擦傷性の両方に優れており特に好ましい。
従って、機能性層をアルコキシシラン層としておけば、防汚性はもちろん、耐擦傷性の点からも万全である。
【００１７】
機能性層の厚さは、０．２〜２００ｎｍが好ましく、より好ましくは０．５〜６０ｎｍである。
厚さが０．２ｎｍより薄いと、防汚性及び離型層との離型性や、耐擦傷性も低下するので好ましくない。
厚さが２００ｎｍより厚いと、耐擦傷性や反射防止性が低下したり、成膜不良が発生するので好ましくない。
従って、機能性層の厚さは、防汚性や耐擦傷性等の点から０．２〜２００ｎｍが好ましく、０．５〜６０ｎｍであればより万全である。
【００１８】
また、機能性層は反射防止用転写フイルムの離型性を向上する働きも有する。
すなわち、離型層上に直接反射防止層が形成されている場合には、離型層と反射防止層が密着し易く、反射防止用転写フイルムを転写後、プラスチックフイルムを剥離する際に、反射防止層にクラックが発生したり、場合によっては剥離できなくなる。
特に、反射防止層を真空蒸着法やスパッタリング法等の物理的蒸着法で形成した場合には、蒸着時の蒸着材料の持つ高いエネルギーのため離型層と反射防止層間の密着がより強くなるので、上記現象はより顕著になる。
従って、離型層と反射防止層との間に機能性層を形成することにより、離型層と反射防止層間の密着を防止し、離型層と機能性層間で滑らかに剥離することが可能となるのである。
本発明の反射防止用転写フイルムは、離型層と反射防止層との間に機能性層であるアルコキシシラン層が形成されているので、離型性に優れており、特に離型層をメラミン系樹脂層で形成しておけば、防汚性、耐擦傷性はもちろん、離型性にも優れたものとなるので、より万全である。
【００１９】
機能性層の形成方法は、グラビアコート法、マイクログラビアコート法、リバースコート法、ダイコート法等の従来公知の方法が使用できる。
【００２０】
本発明の反射防止用転写フイルムの反射防止層は、反射防止性を有し、転写後に、被転写物に反射防止性を付与するものであり、機能性層側からＳｉＯｙ（ｙ＝１．６〜２．０）層、ＳｉＯｘ（ｘ＝０．８〜１．５）層で形成される２層構成である。
そして反射防止層が２層構成の場合には、機能性層に近い層から低屈折率層、高屈折率層の順に形成されている必要があり、本発明の反射防止用転写フイルムの反射防止層は、機能性層側から低屈折率層であるＳｉＯｙ（ｙ＝１．６〜２．０）層、高屈折率層であるＳｉＯｘ（ｘ＝０．８〜１．５）層で形成されている。
反射防止用転写フイルムの反射防止層を機能性層に近い層から低屈折率層、高屈折率層の順に形成しておけば、転写後の被転写物の反射防止層が機能性層に近い層から低屈折率層、高屈折率層の順に形成されるので反射防止効果が得られる。
しかし、反射防止用転写フイルムの反射防止層を機能性層に近い層から高屈折率層、低屈折率層の順に形成されていると、転写後の被転写物の反射防止層が機能性層に近い層から高屈折率層、低屈折率層の順に形成されるので反射防止効果が得られず好ましくない。
【００２１】
本発明の反射防止用転写フイルムは、反射防止層の機能性層側に最も近い層が、ＳｉＯｙ層（ｙ＝１．６〜２．０）層で形成されているので、機能性層であるアルコキシシラン層との相乗効果により、被転写物に優れた耐擦傷性を付与することができる。
【００２２】
また、本発明の反射防止用転写フイルムは、機能性層がアルコキシシラン層で形成され、かつ反射防止層が機能性層側からＳｉＯｙ（ｙ＝１．６〜２．０）層、ＳｉＯｘ（ｘ＝０．８〜１．５）層が順次形成されたものであるので、耐擦傷性はもちろん、反射防止性も向上するので万全である。
【００２３】
反射防止層の形成方法は、真空蒸着法、スパッタリング法、電子ビーム蒸着法等、従来公知の方法が使用できる。
【００２４】
本発明の反射防止用転写フイルムは、反射防止層と接着層との間にさらにハードコート層が形成されている。
ハードコート層が形成されていれば、転写後の被転写物にハードコート性をさらに付与することができる。
ハードコート性は、通常鉛筆硬度試験での測定値が２Ｈ以上であれば実用上問題ない。
【００２５】
ハードコート層に使用される樹脂は、実用上問題のない程度のハードコート性があれば特に制限はなく、シリコーン系、メラミン系等の熱硬化型ハードコート樹脂や、シリコーン系、アクリル系等の紫外線硬化型ハードコート樹脂等が使用できる。
【００２６】
ハードコート層の厚さは、１〜１５μｍが好ましく、２〜８μｍがより好ましい。
ハードコート層の厚さが１μｍより薄いと、ハードコート性が得られず耐擦傷性が低下したり、紫外線硬化型ハードコート樹脂の場合には硬化不良を生じ易くなる。
ハードコート層の厚さが１５μｍより厚いと、ハードコート層にクラックが発生したり、反射防止用転写フイルムがカールし易くなるので好ましくない。
従って、ハードコート層の厚さは、１〜１５μｍが好ましく、ハードコート性やカール発生の点等から２〜８μｍであれば、より万全である。
【００２７】
また、ハードコート層には帯電防止や熱線カットの目的でＳｎＯ２、ＩＴＯ、ＡＴＯ等の超微粒子を添加してもよい。
【００２８】
ハードコート層の形成方法は、リバースコート法、ダイコート法、グラビアコート法、マイクログラビアコート法等の従来公知の方法が使用できる。
【００２９】
本発明の反射防止用転写フイルムの接着層は、ハードコート層上に形成され、転写時に、ハードコート層と被転写物とを接着する役割を持つ。
【００３０】
接着層に使用される樹脂は、ハードコート層と被転写物の両方に接着するものであれば特に制限はなく、アクリル系、ポリエステル系、エポキシ系等、従来転写フイルムの接着層に用いられる樹脂が使用できる。
【００３１】
接着層の厚さは、０．２〜１０μｍが好ましい。
接着層の厚さが０．２μｍより薄いと、接着性が得られないので好ましくない。
接着層の厚さが１０μｍより厚いと、接着性は得られるもののコーティング外観不良や非転写部の膜付（バリ）が発生するので好ましくない。
従って、接着層の厚さは、接着性やコーティング外観等の点から、０．２〜１０μｍが好ましい。
【００３２】
接着層の形成方法は、リバースコート法、ダイコート法、グラビアコート法、マイクログラビアコート法等の従来公知の方法が使用できる。
【００３３】
ここで、本発明に係る反射防止用転写フイルムについて、図面を参照しながら説明する。
図１は本発明に係る反射防止用転写フイルムの一例を示す一部拡大断面図であり、プラスチックフイルム１の片面に、離型層２、機能性層３、反射防止層４、ハードコート層５、接着層６が順次形成されている。
【００３４】
【実施例】
厚さ５０μｍのポリエチレンテレフタレートフイルム（三菱化学ポリエステルフィルム社製  ダイアホイルＧ１３０）の片面上にメラミン系樹脂（日立化成社製  メラン２７）をグラビアコート法にてコーティングして、厚さ０．８μｍの離型層を形成し、次にアルコキシシラン（東芝シリコーン社製  トスガード５１０）をマイクログラビアコート法にてコーティングして、離型層上に機能性層として厚さ１０ｎｍのアルコキシシラン層を形成した。
次に反射防止層として、真空蒸着機にて蒸着材料としてＳｉＯを使用して、約４．０ｌ／ｍｉｎの酸素を導入して蒸着真空度を一定に保ちつつ、光線透過率や反射率をモニターしながら蒸着し、機能性層上に反射防止層の低屈折率層である、厚さ９４ｎｍのＳｉＯｙ（ｙ＝２）層を形成し、さらにＳｉＯｙ（ｙ＝２）層上に、約０．５ｌ／ｍｉｎの酸素を導入すること以外はＳｉＯｙ（ｙ＝２）層と同様の方法で、反射防止層の高屈折率層である、厚さ１２０ｎｍのＳｉＯｘ（ｘ＝０．８〜１．５）層を形成した。
次に、ＳｉＯｘ（ｘ＝０．８〜１．５）層上に、紫外線硬化型ハードコート塗料（大日精化社製  精化ビームＥＸＦ−０１Ｂ）をリバースコート法にてコーティングして、厚さ５μｍのハードコート層を形成し、さらにハードコート層上に、熱可塑性アクリル系樹脂（ロームアンドハース社製  パラロイドＢ−６６）をリバースコート法にてコーティングし、厚さ３μｍの接着層を形成して、本発明の反射防止用転写フイルムを得た。
【００３５】
【比較例１】
実施例の高屈折率層であるＳｉＯｘ（ｘ＝０．８〜１．５）層に替えて、高屈折率樹脂（ＪＳＲ社製  ＪＮ−７１０２  屈折率：１．６７）をマイクログラビアコート法にてコーティングして、厚さ１２０ｎｍの高屈折率樹脂薄膜層を形成したこと以外は実施例と同様にして、反射防止用転写フイルムを得た。
【００３６】
【比較例２】
ＳｉＯｘ（ｘ＝０．８〜１．５）層上にハードコート層を形成しなかったこと以外は実施例と同様にして、反射防止用転写フイルムを得た。
【００３７】
【比較例３】
実施例のアルコキシシラン層に替えて、フッ素系樹脂（ＤＩＣ社製）をマイクログラビアコート法にてコーティングして、厚さ１０ｎｍのフッ素系樹脂からなる機能性層を形成したこと以外は実施例と同様にして、反射防止用転写フイルムを得た。
【００３８】
【比較例４】
比較例２の機能性層であるアルコキシシラン層を形成しなかったこと以外は比較例２と同様にして、機能性層が形成されていない反射防止用転写フイルムを得た。
【００３９】
実施例、及び比較例１〜４で得られた反射防止用転写フイルムについて、以下の試験を行い反射防止用転写フイルムとしての性能を比較した。
【００４０】
１．離型性
（測定試料）実施例、及び比較例１〜４で得られた反射防止用転写フイルムの接着層面とアクリル板が接するようにそれぞれ重ね合わせた後、反射防止用転写フイルムの上から熱ロール転写して両者を接着させた。
次に、ポリエチレンテレフタレートフイルムを離型層と共にアクリル板から剥離して、表面に転写層（反射防止用転写フイルムのうちプラスチックフイルムと離型層を除いた層）が形成された反射防止性アクリル板を各１枚準備し、性能比較のための試料とした。
（測定方法）ポリエチレンテレフタレートフイルムを離型層と共にアクリル板から剥離したときに、離型層と機能性層（比較例４のものは離型層と反射防止層）がきれいに剥離し剥離強度も軽かったものを○、きれいに剥離するが剥離強度がやや重かったものを△、剥離強度が非常に重く一部剥離しなかったものを×とした。
（結果）表１
【００４１】
２．防汚性
（測定試料）剥離性試験と同様にして反射防止性アクリル板を各１枚準備すると共に、反射防止用転写フイルムを転写していない（転写層が形成されていない）アクリル板を１枚準備してそれぞれ性能比較のための試料とした。
（測定方法）反射防止性アクリル板の転写層側表面上（転写層が形成されていないアクリル板についてはその表面上）に油性マジックインキ（ペンテル社製  ペンテルペン）にて筆記し、１時間放置後布で拭き取ったときに、マジックインキが残らず拭き取れたもの（きれいに消去できたもの）を○、一部拭き取れなかったもの（一部消去できなかったもの）を△、全く拭き取れなかったもの（全く消去できなかったもの）を×とした。
但し、比較例４のものについては、きれいに剥離できた部分（転写層が形成されている部分）について測定した。
（結果）表１
【００４２】
３．耐擦傷性
（測定試料）防汚性試験と同様にしてそれぞれ性能比較のための試料とした。
（測定方法）反射防止性アクリル板の転写層側表面上（転写層が形成されていないアクリル板についてはその表面上）をスチールウール＃００００（荷重：２５０ｇ／ｃｍ２）で１０往復した後の転写層表面に発生した傷を目視にて観察し、傷が全く発生しなかったものをＡ、わずかに傷が発生したものをＢ、傷が多数発生したものをＣ、強い傷が激しく発生したものをＤとした。
但し、比較例４のものについては、きれいに剥離できた部分（転写層が形成されている部分）について測定した。
（結果）表１
【００４３】
４．鉛筆硬度
（測定試料）防汚性試験と同様にしてそれぞれ性能比較のための試料とした。
（測定方法）反射防止性アクリル板の転写層側表面上（転写層が形成されていないアクリル板についてはその表面上）の鉛筆硬度を、ＪＩＳ−Ｋ−５４００に準じて測定した。
但し、比較例４のものについては、きれいに剥離できた部分（転写層が形成されている部分）について測定した。
（結果）表１
【００４４】
５．可視光反射率
（測定試料）防汚性試験と同様にして各試料を得た後、反射防止性アクリル板については被転写面（転写層が形成されている面と反対側の面）に黒色塗装を施したものを各１枚準備し、反射防止用転写フイルムを転写していない（転写層が形成されていない）アクリル板についてはその片面に黒色塗装を施したものを１枚準備してそれぞれ性能比較のための試料とした。
（測定方法）分光光度計（日立製作所製  Ｕ−４０００）を使用して、ＪＩＳ−Ｒ−３１０６に準じて、上記試料の転写層側（転写層が形成されていないアクリル板については黒色塗装を施していない面）の５°正反射を測定した。
但し、比較例４のものについては、きれいに剥離できた部分（転写層が形成されている部分）について測定した。
（結果）表１
【００４５】
６．３８０〜７８０ｎｍでの最小反射率
（測定試料）可視光反射率試験と同様にしてそれぞれ性能比較のための試料とした。
（測定方法）分光光度計（日立製作所製  Ｕ−４０００）を使用して、ＪＩＳ−Ｒ−３１０６に準じて、上記試料の転写層側（転写層が形成されていないアクリル板については黒色塗装を施していない面）の５°正反射を測定し、３８０〜７８０ｎｍでの最小の反射率を求めた。
但し、比較例４のものについては、きれいに剥離できた部分（転写層が形成されている部分）について測定した。
（結果）表１
【００４６】
７．全光線透過率
（測定試料）可視光反射率試験と同様にしてそれぞれ性能比較のための試料とした。
（測定方法）ヘーズメーター（日本電色製  ＮＤＨ−３００Ａ）を使用して、ＪＩＳ−Ｋ−７１０５に準じて測定した。
但し、比較例４のものについては、きれいに剥離できた部分（転写層が形成されている部分）について測定した。
（結果）表１
【００４７】
【表１】
0003615171.tif 000002
【００４８】
表１から明らかなように、実施例の反射防止用転写フイルムと比較例１〜４の反射防止用転写フイルムとでは性能に大きな差異があった。
すなわち、実施例の反射防止用転写フイルムは、機能性層がアルコキシシラン層で、かつ反射防止層が能性層側からＳｉＯｙ（ｙ＝２）層、ＳｉＯｘ（ｘ＝０．８〜１．５）層が順次形成されたものであるので、実施例の反射防止用転写フイルムを転写して得た反射防止性アクリル板は、防汚性、離型性はもちろん、耐擦傷性試験で転写層表面に全く傷が生じず（評価Ａ）、耐擦傷性に非常に優れている。
さらに、実施例の反射防止用転写フイルムは、ハードコート層も形成されているので、該転写フイルムを転写して得た反射防止性アクリル板は、鉛筆硬度が５Ｈを示し、ハードコート性に特に優れたものとなっている。
これは、ハードコート層のハードコート性及びアルコキシシラン層の持つ耐擦傷性とＳｉＯｙ（ｙ＝２）層の持つ高い硬度との相乗効果に加えＳｉＯｘ（ｘ＝０．８〜１．５）層の固さが、耐擦傷性及びハードコート性のさらなる向上に寄与しているものと考えられる。
また、実施例の反射防止用転写フイルムは、反射防止層が機能性層側からＳｉＯｙ（ｙ＝２）層、ＳｉＯｘ（ｘ＝０．８〜１．５）層が順次形成されたものであるので、可視光反射率値が１．２、３８０〜７８０ｎｍでの最小反射率値が０．５であり、反射防止性に非常に優れている。
これに対し、比較例４の反射防止用転写フイルムは機能性層が形成されていないので、比較例４の反射防止用転写フイルムを転写して得た反射防止性アクリル板の防汚性、及び耐擦傷性はアクリル板のそれと比較して何れも差異がなく非常に悪い。また剥離強度も非常に重く一部剥離できず離型性にも劣っている。
また、比較例３の反射防止用転写フイルムは、機能性層が柔らかいフッ素系樹脂で形成されているので、比較例３の反射防止用転写フイルムを転写して得た反射防止性アクリル板は、機能性層がアルコキシシラン層である実施例の反射防止用転写フイルムを転写して得た反射防止性アクリル板と比較して、離型性、耐擦傷性、及びハードコート性に劣ることがわかる。
比較例２の反射防止用転写フイルムは、ハードコート層が形成されていないので、比較例２の反射防止用転写フイルムを転写して得た反射防止性アクリル板は、耐擦傷性試験でわずかに傷が発生し（評価Ｂ）、また鉛筆硬度は３Ｈであり、実施例の反射防止用転写フイルムを転写して得た反射防止性アクリル板と比較して、耐擦傷性、及びハードコート性に劣ることがわかる。
比較例１の反射防止用転写フイルムは、反射防止層が機能性層側からＳｉＯｙ（ｙ＝２）層、樹脂薄膜層が順次形成されたものであるので、比較例１の反射防止用転写フイルムを転写して得た反射防止性アクリル板は、耐擦傷性試験でわずかに傷が発生し（評価Ｂ）、また鉛筆硬度は４Ｈであり、さらに３８０〜７８０ｎｍでの最小反射率値が０．７であり、実施例の反射防止用転写フイルムを転写して得た反射防止性アクリル板と比較して、耐擦傷性、ハードコート性、及び反射防止性に劣ることがわかる。
以上のように、実施例の反射防止用転写フイルムは、反射防止性や透明性を維持したままさらに、優れた防汚性、耐擦傷性、及び離型性を被転写物に付与することができるものである。
【００４９】
【発明の効果】
本発明の反射防止用転写フイルムは、プラスチックフイルムの片面に、離型層、機能性層、反射防止層、ハードコート層、接着層が順次形成されている反射防止用転写フイルムにおいて、機能性層が防汚性及び耐擦傷性を有するアルコキシシラン層であるので、本発明の反射防止用転写フイルムを使用して、被転写物の表面に転写すれば、被転写物に反射防止性と共に、防汚性はもちろん優れた耐擦傷性をも同時に付与することができるので、防汚性はもちろん耐擦傷性が必要な用途にも使用できる。
従って、転写後の被転写物の表面に防汚性を有する層や反射防止層を保護する保護層をわざわざ別工程で形成する必要がなく、生産性が向上しコストも高くならない。
【００５０】
本発明の反射防止用転写フイルムは、反射防止層の機能性層側に最も近い層が、ＳｉＯｙ層（ｙ＝１．６〜２．０）層で形成されているので、機能性層であるアルコキシシラン層との相乗効果により、被転写物に優れた耐擦傷性を付与することができる。
また、本発明の反射防止用転写フイルムは、機能性層がアルコキシシラン層で形成され、かつ反射防止層が機能性層側からＳｉＯｙ（ｙ＝１．６〜２．０）層、ＳｉＯｘ（ｘ＝０．８〜１．５）層が順次形成されたものであるので、耐擦傷性はもちろん、反射防止性も向上するので万全である。
【図面の簡単な説明】
【図１】本発明に係る反射防止用転写フイルムの一例を示す一部拡大断面図である。
【符号の説明】
１プラスチックフイルム
２離型層
３機能性層
４反射防止層
５ハードコート層
６接着層
【図１】
0003615171.tif 000003